(57)【要約】［要約］［課題］  熱伝導性フィラーの改良  ［解決手段］第一の熱伝導性フィラー、第二の熱伝導性フィラー、及びバインダーとしてのポリビニルアセタール樹脂を含む、熱伝導性複合フィラー。典型的には第一の熱伝導性フィラーは窒化アルミニウムであり、第二の熱伝導性フィラーは窒化ホウ素である。上記熱伝導性複合フィラーを用いた樹脂組成物。上記樹脂組成物を用いた放熱部材。［選択図］  なし【特許請求の範囲】
【請求項１】
第一の熱伝導性フィラー、第二の熱伝導性フィラー、及び前記第一の熱伝導性フィラー及び前記第二の熱伝導性フィラーのバインダーとしてのポリビニルアセタール樹脂を含む、熱伝導性複合フィラー。
【請求項２】
第一の熱伝導性フィラー及び第二の熱伝導性フィラーが独立に、酸化物、窒化物、炭化物、金属、及び炭酸マグネシウムからなる群から選ばれる少なくとも１種である、請求項１に記載の熱伝導性複合フィラー。
【請求項３】
第一の熱伝導性フィラー及び第二の熱伝導性フィラーが独立に、窒化ホウ素、窒化珪素、及び窒化アルミニウムからなる群から選ばれる少なくとも１種である、請求項１に記載の熱伝導性複合フィラー。
【請求項４】
ポリビニルアセタール樹脂が以下の構成単位Ａ、Ｂ、及びＣを含む、請求項１に記載の熱伝導性複合フィラー。
【化１】
2019194131.tif 000012
（構成単位Ａ中、Ｒは独立に水素またはアルキルである。）
【化２】
2019194131.tif 000013
【請求項５】
ポリビニルアセタール樹脂がさらに以下の構成単位Ｄを含む、請求項４に記載の熱伝導性複合フィラー。
【化３】
2019194131.tif 000014
（構成単位Ｄ中、Ｒ１は独立に水素または炭素数１〜５のアルキルである。）
【請求項６】
請求項４に記載の構成単位ＡにおけるＲが独立に、水素または炭素数１〜３のアルキルである、請求項４または５に記載の熱伝導性複合フィラー。
【請求項７】
請求項１〜６のいずれか１項に記載の熱伝導性複合フィラーと樹脂とを含む熱伝導性樹脂組成物。
【請求項８】
請求項７に記載の熱伝導性樹脂組成物からなる放熱部材。
【請求項９】
請求項７に記載の熱伝導性樹脂組成物からなる熱伝導性グリース。
【発明の詳細な説明】
【技術分野】
【０００１】
本発明は熱伝導性複合フィラーとその利用品に関する。
【背景技術】
【０００２】
近年の電気・電子機器の課題の一つは、小型化と高性能化に伴って局所的に発生する熱から機器を保護すること、すなわち、放熱手段にある。通常これら機器では、高熱伝導性材料からなる部材（放熱部材）を発熱部に接触させて、放熱・除熱する。【０００３】
これまでに機器とその発熱部に応じて様々な放熱部材の材質や形状が採用されている。例えば特許文献１ではアクリルゴムと熱伝導性フィラーを含む熱伝導性シートが記載されている。特許文献２には、ラジカル重合性モノマーと熱伝導性フィラーを含む放熱部材用接着剤が記載されている。特許文献３には、ポリアミド、ガラス繊維、熱伝導性フィラーを含むポリアミド樹脂組成物とそれからなる成形品が記載されている。文献４には、エポキシ樹脂、硬化剤、熱伝導性フィラーを含むエポキシ樹脂組成物からなる熱伝導性接着材料が記載されている。特許文献５には、シリコンポリマーと熱伝導性フィラーを含む熱伝導性グリースが記載されている。特許文献６には、発泡性シートの表面に熱伝導シートを設けた熱伝導性シートが記載されている。特許文献７には、金属基材と熱伝導層を備える放熱基板が記載されている。【０００４】
このような様々な放熱部材の共通の課題は放熱効率の向上、すなわち、単位体積あたりの放熱量を増加させ、しかも偏りなく全方位に熱を拡散することにある。このような課題を達成するために、放熱部材に必須の材料である熱伝導性フィラー自体の改良も試みられてきた。例えば特許文献８には、熱伝導性フィラーとベーマイトまたは酸化亜鉛とからなる無機フィラー複合体が記載されている。特許文献９には、鱗片状窒化ホウ素の二次凝集粒子と熱伝導性フィラーの無機微細粒子とを組み合わせた熱伝導性フィラーが記載されている。特許文献１０には、メカノケミカル処理によって熱伝導性フィラーと無機粒子とからなる熱伝導性複合粒子が記載されている。特許文献１１には、炭化ケイ素粒子と酸化マグネシウム粒子とが固着した熱伝導性複合フィラーが記載されている。
【先行技術文献】
【特許文献】
【０００５】
【特許文献１】特開２０１２−２２４７６５号公報
【特許文献２】特開２０１３−  ３０６３７号公報
【特許文献３】国際公開第２０１６／００２６８２号
【特許文献４】国際公開第２０１６／１０４１３６号
【特許文献５】特開２０１６−２１６５２３号公報
【特許文献６】特開２０１７−  ６９３４１号公報
【特許文献７】特開２０１７−１３９４０５号公報
【特許文献８】国際公開第２０１３／０３９１０３号
【特許文献９】特開２０１４−１５２２９９号公報
【特許文献１０】特開２０１５−２１４６３９号公報
【特許文献１１】特開２０１７−１５４９３７号公報
【発明の概要】
【発明が解決しようとする課題】
【０００６】
しかしながら、これら従来の熱伝導性複合フィラーの中で、製造工程の簡素さとより高い熱伝導性の両方からみて圧倒的に優位なものは未だ見出されていない。そこで本発明者らは、従来とは異なるアプローチによって熱伝導性フィラーの改良を目指した。
【課題を解決するための手段】
【０００７】
その結果、本発明者らは、熱伝導性複合フィラーの製造に特定の樹脂製バインダーが有効であることを見出し、新規な熱伝導性複合フィラーの製造に成功した。すなわち本発明は以下のものである。【０００８】
（発明１）  第一の熱伝導性フィラー、第二の熱伝導性フィラー、及び上記第一の熱伝導性フィラー及び上記第二の熱伝導性フィラーのバインダーとしてのポリビニルアセタール樹脂を含む、熱伝導性複合フィラー。【０００９】
（発明２）  第一の熱伝導性フィラー及び第二の熱伝導性フィラーが独立に、酸化物、窒化物、炭化物、金属、及び炭酸マグネシウムからなる群から選ばれる少なくとも１種である、（発明１）の熱伝導性複合フィラー。【００１０】
（発明３）  第一の熱伝導性フィラー及び第二の熱伝導性フィラーが独立に、窒化ホウ素、窒化珪素、及び窒化アルミニウムからなる群から選ばれる少なくとも１種である、（発明１）の熱伝導性複合フィラー。【００１１】
（発明４）  ポリビニルアセタール樹脂が以下の構成単位Ａ、Ｂ、及びＣを含む、（発明１）の熱伝導性複合フィラー。【００１２】
【化１】
2019194131.tif 000002
【００１３】
（構成単位Ａ中、Ｒは独立に水素またはアルキルである。）【００１４】
【化２】
2019194131.tif 000003
【００１５】
（発明５）  ポリビニルアセタール樹脂がさらに以下の構成単位Ｄを含む、（発明４）の熱伝導性複合フィラー。【００１６】
【化３】
2019194131.tif 000004
【００１７】
（構成単位Ｄ中、Ｒ１は独立に水素または炭素数１〜５のアルキルである。）【００１８】
（発明６）  （発明４）に記載の構成単位ＡにおけるＲが独立に、水素または炭素数１〜３のアルキルである、（発明４）または（発明５）の熱伝導性複合フィラー。【００１９】
（発明７）  （発明１）〜（発明６）のいずれかの熱伝導性複合フィラーと樹脂とを含む熱伝導性樹脂組成物。【００２０】
（発明８）  （発明７）の熱伝導性樹脂組成物からなる放熱部材。【００２１】
（発明９）  （発明７）の熱伝導性樹脂組成物からなる熱伝導性グリース。
【発明の効果】
【００２２】
本発明の熱伝導性複合フィラーは高い熱伝導性を示す。また本発明の熱伝導性複合フィラーは簡易な製造方法によって得られる。本発明の熱伝導性複合フィラーを含む樹脂組成物は高い熱伝導性を示す。本発明の放熱部材は、高い熱伝導性を示す。本発明の熱伝導性グリースは、高い熱伝導性を示す。
【図面の簡単な説明】
【００２３】
【図１】窒化アルミニウムのＳＥＭ写真である。
【図２】窒化ホウ素のＳＥＭ写真である。
【図３】実施例１で製造した熱伝導性複合フィラーのＳＥＭ写真である。
【図４】実施例２で製造した熱伝導性複合フィラーのＳＥＭ写真である。
【図５】比較例１で製造した熱伝導性複合フィラーのＳＥＭ写真である。
【発明を実施するための形態】
【００２４】
［第一の熱伝導性フィラー、第二の熱伝導性フィラー］
本発明の熱伝導性複合フィラーは少なくとも二種の熱伝導性フィラーを含有する。典型的には、本発明の熱伝導性複合フィラーは第一の熱伝導性フィラーの粒子と第二の熱伝導性フィラーの粒子とが後述のバインダーによって密着してなる。
【００２５】
上記第一の熱伝導性フィラー、上記第二の熱伝導性フィラーとして、従来熱伝導性フィラーとして用いられている粒子のいずれもが使用することができる。このような熱伝導性フィラーは例えば、酸化アルミニウム、酸化マグネシウム、酸化亜鉛、二酸化珪素、二酸化チタン、マイカ、チタン酸カリウム、酸化鉄、タルク等の酸化物粒子、窒化ホウ素、窒化珪素、窒化アルミニウム等の窒化物粒子、炭化珪素等の炭化物粒子、銅、アルミニウム等の金属粒子、炭酸マグネシウムである。これら熱伝導性フィラーの形状は粒状、繊維状、平板状、鱗片状などのいずれであってもよい。またこれら熱伝導性フィラーの粒径、アスペクト比などにも制限はない。本発明の第一の熱伝導性フィラー及び第二の熱伝導性フィラーとして好ましい熱伝導性フィラーは、窒化ホウ素、窒化珪素、窒化アルミニウム等の窒化物粒子である。
【００２６】
本発明の第一の熱伝導性フィラー及び第二の熱伝導性フィラーの好ましい組み合わせは、窒化アルミニウムと窒化ホウ素との併用である。以下、この場合について説明する。
【００２７】
本発明では窒化アルミニウムとして市販の粉体製品を制限なく使用することができる。このような市販品として例えば古川電子株式会社製「ＦＡＮ-ｆ」（商品名）、東洋アルミニウム株式会社製「ＴＯＹＡＬ  ＴｅｃＦｉｌｌｅｒＴＭ  ＴＦＨ」（商品名）、株式会社ＭＡＲＵＷＡ製「ＡＮＦ-Ａ」（商品名）、株式会社燃焼合成製「ＡｌＮ粉体」（商品名）などが入手可能である。
【００２８】
本発明では窒化ホウ素として市販の六方晶の窒化ホウ素製品を制限なく使用することができる。このような市販品として例えばスリーエムジャパン株式会社製「クーリングフィラーＰタイプ」（商品名）、株式会社デンカ製「デンカボロンナイトライド」（商品名）、米国ＭＯＭＥＮＴＩＶＥ社製窒化ホウ素パウダー「ＭＯＭＥＮＴＩＶＥＴＭ  ＰＴＸ」（商品名）などが入手可能である。六方晶の窒化ホウ素はグラファイト類似の結晶構造をとり、接着しにくい材料として知られている。すなわち、六方晶の窒化ホウ素との接着性が高い樹脂であれば、六方晶の窒化ホウ素を強固に接着できることが期待できる。
【００２９】
本発明では、第一の熱伝導性フィラーと第二の熱伝導性フィラーとを隙間なく複合化するために、より好ましくは、第一の熱伝導性フィラーとして比較的粒径が大きい窒化アルミニウム粒子や、第二の熱伝導性フィラーとして比較的粒径が小さい窒化ホウ素を使用する。このような選択により、窒化アルミニウムの粒子の表面のほぼ全体が後述のバインダーを介して多数の鱗片状窒化ホウ素で覆われた複合体が得られる。
【００３０】
［バインダー（ポリビニルアセタール樹脂）］
本発明の熱伝導性複合フィラーは、第一の熱伝導性フィラーと第二の熱伝導性フィラーに加え、これら二種のフィラーのバインダーとしてのポリビニルアセタール樹脂を含む。ポリビニルアセタール樹脂としては、特に制限されないが、靱性、耐熱性、及び耐衝撃性に優れ、被着体、特に金属シートなどの金属材料やグラファイトシートなどの炭素材料との接着性に優れる接着層が得られる等の点から、下記構成単位Ａ、Ｂ、及びＣを含む樹脂であることが好ましい。
【００３１】
【化４】
2019194131.tif 000005
【００３２】
構成単位Ａは、アセタール部位を有する構成単位であって、例えば、ビニルアルコ−ル単位とアルデヒド（Ｒ−ＣＨＯ）との反応により形成され得る。
【００３３】
構成単位ＡにおけるＲは独立に、水素またはアルキルである。前記Ｒが嵩高い基（例えば炭素数が多い炭化水素基）であると、ポリビニルアセタール樹脂の軟化点が低下する可能性がある。また、前記Ｒが嵩高い基であるポリビニルアセタール樹脂は、溶剤への溶解性は高くなるが、一方で耐薬品性に劣ることがある。そのため前記Ｒは、水素または炭素数１〜５のアルキルであることが好ましく、得られる接着層の靭性などの点から水素または炭素数１〜３のアルキルであることがより好ましく、水素またはプロピルであることがさらに好ましく、耐熱性などの点から水素であることが特に好ましい。
【００３４】
【化５】
2019194131.tif 000006
【００３５】
ポリビニルアセタール樹脂は、構成単位Ａ〜Ｃに加えて、下記構成単位Ｄを含むことが、耐熱性および金属シートなどの金属材料やグラファイトシートなどの炭素材料との高温下での接着性に優れる接着層を得ることができる等の点から好ましい。
【００３６】
【化６】
2019194131.tif 000007
【００３７】
構成単位Ｄ中、Ｒ１は独立に水素または炭素数１〜５のアルキルであり、好ましくは水素または炭素数１〜３のアルキルであり、より好ましくは水素である。
【００３８】
ポリビニルアセタール樹脂における構成単位Ａ、Ｂ、Ｃ、及びＤの総含有率は、該樹脂の全構成単位に対して８０〜１００ｍｏｌ％であることが好ましい。ポリビニルアセタール樹脂に含まれ得るその他の構成単位としては、構成単位Ａ以外のビニルアセタール鎖単位（前記構成単位ＡにおけるＲが水素またはアルキル以外である構成単位）、下記分子間アセタール単位、及び下記ヘミアセタール単位などが挙げられる。構成単位Ａ以外のビニルアセタール鎖単位の含有率は、ポリビニルアセタール樹脂の全構成単位に対して５ｍｏｌ％未満であることが好ましい。
【００３９】
【化７】
2019194131.tif 000008
【００４０】
（分子間アセタール単位中のＲは、前記構成単位Ａ中のＲと同義である。）
【００４１】
【化８】
2019194131.tif 000009
【００４２】
ヘミアセタール単位中のＲは、前記構成単位Ａ中のＲと同義である。
【００４３】
ポリビニルアセタール樹脂において、構成単位Ａ〜Ｄは、規則性をもって配列（ブロック共重合体、交互共重合体など）していても、ランダムに配列（ランダム共重合体）していてもよいが、ランダムに配列していることが好ましい。
【００４４】
ポリビニルアセタール樹脂における各構成単位は、該樹脂の全構成単位に対して、構成単位Ａの含有率が４９．９〜８０ｍｏｌ％であり、構成単位Ｂの含有率が０．１〜４９．９ｍｏｌ％であり、構成単位Ｃの含有率が０．１〜４９．９ｍｏｌ％であり、構成単位Ｄの含有率が０〜４９．９ｍｏｌ％であることが好ましい。より好ましくは、前記ポリビニルアセタール樹脂の全構成単位に対して、構成単位Ａの含有率が４９．９〜８０ｍｏｌ％であり、構成単位Ｂの含有率が１〜３０ｍｏｌ％であり、構成単位Ｃの含有率が１〜３０ｍｏｌ％であり、構成単位Ｄの含有率が１〜３０ｍｏｌ％である。
【００４５】
耐薬品性、可撓性、耐摩耗性、及び機械的強度に優れるポリビニルアセタール樹脂を得るなどの点から、構成単位Ａの含有率は４９．９ｍｏｌ％以上であることが好ましい。
【００４６】
構成単位Ｂの含有率が０．１ｍｏｌ％以上であると、ポリビニルアセタール樹脂の溶剤への溶解性が良くなるため好ましい。また、構成単位Ｂの含有率が４９．９ｍｏｌ％以下であると、ポリビニルアセタール樹脂の耐薬品性、可撓性、耐摩耗性および機械的強度が低下しにくいため好ましい。
【００４７】
構成単位Ｃは、ポリビニルアセタール樹脂の溶剤への溶解性や、得られる接着層の、金属シートなどの金属材料やグラファイトシートなどの炭素材料との接着性等の点から、含有率が４９．９ｍｏｌ％以下であることが好ましい。また、ポリビニルアセタール樹脂の製造において、ポリビニルアルコ−ル鎖をアセタール化する際、構成単位Ｂと構成単位Ｃが平衡関係となるため、構成単位Ｃの含有率は０．１ｍｏｌ％以上であることが好ましい。
【００４８】
金属シートなどの金属材料やグラファイトシートなどの炭素材料との接着性に優れる接着層を得ることができる等の点から、構成単位Ｄの含有率は前記範囲にあることが好ましい。
【００４９】
ポリビニルアセタール樹脂における構成単位Ａ〜Ｃのそれぞれの含有率は、ＪＩＳ  Ｋ  ６７２８またはＪＩＳ  Ｋ６７２９に準じて測定することができる。
【００５０】
ポリビニルアセタール樹脂における構成単位Ｄの含有率は、以下に述べる方法で測定することができる。１ｍｏｌ／ｌ水酸化ナトリウム水溶液中で、ポリビニルアセタール樹脂を、２時間、８０℃で加温する。この操作により、カルボキシル基にナトリウムが付加し、−ＣＯＯＮａを有するポリマーが得られる。該ポリマーから過剰な水酸化ナトリウムを抽出した後、脱水乾燥を行う。その後、炭化させて原子吸光分析を行い、ナトリウムの付加量を求めて定量する。なお、構成単位Ｂ（ビニルアセテート鎖）の含有率を分析する際に、構成単位Ｄは、ビニルアセテート鎖として定量されるため、前記ＪＩＳ  Ｋ６７２８またはＪＩＳ  Ｋ６７２９に準じて測定された構成単位Ｂの含有率より、定量した構成単位Ｄの含有率を差し引き、構成単位Ｂの含有率を補正する。
【００５１】
ポリビニルアセタール樹脂の重量平均分子量は、５０００〜３０００００であることが好ましく、１００００〜１５００００であることがより好ましい。重量平均分子量が前記範囲にあるポリビニルアセタール樹脂を用いると、本発明の接着層、複合材、シートや放熱部材を容易に製造できるため好ましい。
【００５２】
本発明において、ポリビニルアセタール樹脂の重量平均分子量は、ゲルパーミエーションクロマトグラフィー（ＧＰＣ）により測定することができる。具体的な測定条件は以下の通りである。
・検出器：８３０−ＲＩ（日本分光（株）製）
・オ−ブン：ＮＦＬ−７００Ｍ（西尾工業（株）製）
・分離カラム：Ｓｈｏｄｅｘ    ＫＦ−８０５Ｌ×２本
・ポンプ：ＰＵ−９８０（日本分光（株）製）
・温度：３０℃
・キャリア：テトラヒドロフラン
・標準試料：ポリスチレン
【００５３】
ポリビニルアセタール樹脂のオストワルド粘度は、１〜１００ｍＰａ・ｓであることが好ましい。オストワルド粘度が前記範囲にあるポリビニルアセタール樹脂を用いると、本発明の接着層、複合材、シートや放熱部材を容易に製造でき、靭性に優れる本発明の複合材、シートや放熱部材が得られるため好ましい。オストワルド粘度は、ポリビニルアセタール樹脂５ｇをジクロロエタン１００ｍｌに溶解した溶液を用い、２０℃で、Ｏｓｔｗａｌｄ−Ｃａｎｎｏｎ    Ｆｅｎｓｋｅ    Ｖｉｓｃｏｍｅｔｅｒを用いて測定することができる。
【００５４】
ポリビニルアセタール樹脂としては、具体的には、ポリビニルブチラール、ポリビニルホルマール、ポリビニルアセトアセタール、及びこれらの誘導体等が挙げられ、被着体、特に金属シートなどの金属材料やグラファイトシートなどの炭素材料との接着性および耐熱性に優れる接着層が得られる等の点から、ポリビニルホルマールが好ましい。
【００５５】
ポリビニルアセタール樹脂は、合成して得てもよく、市販品でもよい。前記構成単位Ａ、ＢおよびＣを含む樹脂の合成方法は、特に制限されないが、例えば、特開２００９−２９８８３３号公報に記載の方法を挙げることができる。また、前記構成単位Ａ、Ｂ、ＣおよびＤを含む樹脂の合成方法は、特に制限されないが、例えば、特開２０１０−２０２８６２号公報に記載の方法を挙げることができる。
【００５６】
ポリビニルアセタール樹脂の市販品としては、ポリビニルホルマールとして、ビニレック  Ｃ、ビニレック  Ｋ（商品名、ＪＮＣ（株）製）などが挙げられ、ポリビニルブチラールとして、デンカブチラール  ３０００−Ｋ（商品名、電気化学工業（株）製）などが挙げられる。
【００５７】
ポリビニルアセタール樹脂としては、前記樹脂を単独で用いてもよく、構成単位の種類、結合の順番や結合の数等が異なる樹脂を２種以上用いてもよい。
【００５８】
［熱伝導性複合フィラーの製造方法］
以下の工程を経て本発明の熱伝導性複合フィラーを製造することができる。
・工程１：原料である、第一の熱伝導性フィラー、第二の熱伝導性フィラー、バインダー（ポリビニルアセタール樹脂）溶液を用意する。
・工程２：上記原料からなる均質な混合物を製造する。
・工程３：上記混合物を乾燥して溶媒を除去する。
【００５９】
工程１で用いる第一の熱伝導性フィラーと第二の熱伝導性フィラーの量比に制限はない。第一の熱伝導性フィラーとして比較的大粒径の窒化アルミニウムを用い、第二の熱伝導性フィラーとして比較的小粒径の窒化ホウ素を用いる場合には、工程１で窒化アルミニウムと窒化ホウ素を重量比（窒化アルミニウム重量：窒化ホウ素重量）が１０：１乃至９０：１、好ましくは４０：１乃至８０：１となるように混合する。
【００６０】
工程１で用いるバインダー溶液の濃度と使用量は熱伝導性フィラーの種類と量に応じて適宜調節される。最終的に得られる熱伝導性複合フィラーに存在するバインダーの量が必要以上に多くなると熱伝導性複合フィラーの単位体積当たりの熱伝導性が低下して（熱伝導性複合フィラーの濃度が低下して）好ましくない。このため通常は、第一の熱伝導性フィラーと第二の熱伝導性フィラーの合計重量に対して０．０１重量％以上０．５重量％以下、好ましくは０．０２重量％以上０．３重量％以下のバインダー樹脂が存在する条件で、バインダー溶液を調整して混合する。
【００６１】
バインダー溶液に用いられる溶剤としては、前記ポリビニルアセタール樹脂を溶解できるものを制限なく用いることができる。このような溶剤としては例えばメタノール、エタノール、ｎ−プロパノール、ｉｓｏ−プロパノール、１−メトキシ−２−プロパノール、ｎ−ブタノール、ｓｅｃ−ブタノール、ｎ−オクタノール、ジアセトンアルコール、及びベンジルアルコールなどのアルコール系溶媒；メチルセロソルブ、エチルセロソルブ、及びブチルセロソルブなどのセロソルブ系溶媒；アセトン、メチルエチルケトン、シクロペンタノン、シクロヘキサノン、及びイソホロンなどのケトン系溶媒；Ｎ，Ｎ−ジメチルアセトアミド、Ｎ，Ｎ−ジメチルホルムアミド、及び１−メチル−２−ピロリドンなどのアミド系溶媒；酢酸メチル、及び酢酸エチルなどのエステル系溶媒；ジオキサン、及びテトラヒドロフランなどのエーテル系溶媒；メチレンクロライド、及びクロロホルムなどの塩素化炭化水素系溶媒；トルエン、及びピリジンなどの芳香族系溶媒；ジメチルスルホキシド；酢酸；テルピネオール；ブチルカルビトール；ブチルカルビトールアセテート等の有機溶剤や水を使用することができる。これらの溶剤は、単独で用いてもよく、２種以上を用いてもよい。
【００６２】
また上記工程１では熱伝導性フィラーの機能と複合化を妨げない範囲で、原料として安定剤、改質剤、金属不活性化剤、着色剤、カップリング剤、及び無機フィラーなどの添加剤を追加することができる。
【００６３】
上記工程２における原料の供給順序に制限はない。上記工程２では、第一の熱伝導性フィラー、第二の熱伝導性フィラー、バインダー溶液を直接接触させてもよく、また、あらかじめ第一の熱伝導性フィラー及び/又は第二の熱伝導性フィラーをバインダー溶液と混合したものを用いてもよい。原料の供給順序にかかわらず、第一の熱伝導性フィラーと第二の熱伝導性フィラーの全量がバインダー溶液で濡れた状態で均一に分散した混合物を、工程２で製造する。
【００６４】
このような第一の熱伝導性フィラー、第二の熱伝導性フィラー、バインダー溶液を含む、均質な混合物を製造するために工程２で用いる攪拌手段に制限はない。工程２では、使用する原料からなる均質な混合物が得られるように、各種攪拌・混合装置から適当な機器を選択し、適当な強度で原料を攪拌・混合する。
【００６５】
工程３で混合物を乾燥すると、第一の熱伝導性フィラーの表面と第二の熱伝導性フィラーの表面がバインダーを介して密着し、第一の熱伝導性フィラーと第二の熱伝導性フィラーとが複合一体化して粒子を形成する。こうして、複合粒子化した本発明の熱伝導性複合フィラーの粉体が得られる。
【００６６】
［熱伝導性複合フィラーの用途］
本発明の熱伝導性複合フィラーは従来の熱伝導性フィラーの改良された代替品として、従来の熱伝導性フィラーの用途のすべてに利用することができる。すなわち本発明の熱伝導性複合フィラーと樹脂を含む熱伝導性樹脂組成物を、フィルムやシート形状の放熱部材や、熱伝導・放熱機能が求められる塗料、接着剤、封止材、熱伝導性グリースなどの原料として用いることができる。なお、本発明において、「樹脂」はゴムやエラストマーも含む。本発明の熱伝導性樹脂組成物は従来品と同様の方法で加工・成形することができる。
【００６７】
特に、本発明の熱伝導性複合フィラーと、ポリカーボネート樹脂、ポリエステル樹脂、ポリアセタール樹脂、ポリフェニレンエーテル樹脂、またはポリアミド樹脂などの比較的耐熱性の高い樹脂とを含む熱伝導性樹脂組成物は、軽量で耐熱性が高く様々な形状の放熱部材として有用である。
【００６８】
本発明の熱伝導性複合フィラーとシリコーン樹脂とを含む熱伝導性樹脂組成物は、発熱部材と放熱部材との接着剤あるいはこれら部材間の隙間封止剤として有用である。
【実施例】
【００６９】
［実施例１、実施例２、比較例１］
本発明の熱伝導性複合フィラーとその比較品の製造例である。以下の材料を用いた。
・第一の熱伝導性フィラー：古河電子（株）製「ＦＡＮ−ｆ５０」（平均粒子径３５〜６０μｍの高熱伝導窒化アルミニウムフィラー）。
・第二の熱伝導性フィラー：米国ＭＯＭＥＮＴＩＶＥ社製「ＭＯＭＥＮＴＩＶＥＴＭ  ＰＴＸ２５」（平均粒子径約２５μｍの窒化ホウ素粉体）。
・溶剤：和光純薬工業社製「１−メチル−２−ピロリドン（ＮＭＰ）」
・溶剤（対照用）：和光純薬工業社製「イソプロピルアルコール（ＩＰＡ）」
・ポリビニルアセタール樹脂：ＪＮＣ株式会社製「ビニレック（登録商標）Ｋ」（重量平均分子量４５０００のポリビニルホルマール樹脂。構成単位Ａ、Ｂ、及びＣを有する。）
・バインダー溶液：２６ｇの「ビニレック（登録商標）Ｋ」が２００ｇのＮＭＰに溶解したポリビニルホルマール樹脂溶液。【００７０】
【表１】
2019194131.tif 000010
【００７１】
表１に示す量で第一の熱伝導性フィラー及び第二の熱伝導性フィラーと、バインダー溶液または溶剤を混合した。得られた混合物を日本コークス工業株式会社製パウダーラボ型式ＰＷＢにて十分に攪拌した。得られた混合物を室温で乾燥して熱伝導性フィラーの粉体を回収した。【００７２】
ＦＡＮ−ｆ５０単独のＳＥＭ（走査型電子顕微鏡）写真を図１に示す。ＰＴＸ２５単独のＳＥＭ（走査型電子顕微鏡）写真を図２に示す。実施例１、実施例２、比較例１で得られた粉体のＳＥＭ写真をそれぞれ図３、図４、図５に示す。【００７３】
図１、図２、図５からわかるように、比較例１で製造された粉体には、窒化アルミニウム粒子と窒化ホウ素粒子との密着が観察されない。【００７４】
これに対して、図１、図２、図３から、実施例１で製造された粉体は、球状の窒化アルミニウム粒子の表面に鱗片状あるいは不定形の窒化ホウ素粒子が密着した複合粒子であることが確認できる。同様に図１、図２、図４から、実施例２で製造された粉体は、球状の窒化アルミニウム粒子の表面に鱗片状あるいは不定形の窒化ホウ素粒子が密着した複合粒子であることが確認できる。【００７５】
このように、実施例１、実施例２では、窒化アルミニウム粒子と窒化ホウ素粒子とがバインダーを介して密着し、本発明の熱伝導性複合フィラーが形成された。【００７６】
［実施例３、実施例４、比較例２］  
本発明の熱伝導性樹脂組成物とその対照品からなる放熱部材の製造例である。以下の材料を用いた。
・熱伝導性フィラー：実施例１、実施例２、比較例１で製造した熱伝導性フィラー粉体。
・エポキシ樹脂：三菱ケミカル株式会社製液状エポキシ樹脂「ｊＥＲＴＭ８２８」
・硬化剤：４，４’−ジアミノ−１，２−ジフェニルメタン（ＤＤＭ）【００７７】
【表２】
2019194131.tif 000011
【００７８】
表２に示す量で熱伝導性フィラー、エポキシ樹脂、及び硬化剤を混合した。得られた混合物を型枠内で加熱圧縮してエポキシ樹脂を硬化し、板状のエポキシ樹脂成形体を得た。この成形体の垂直方向の熱拡散率をＮｅｔｚｓｃｈ社製熱拡散率測定装置ＬＦＡ４６７  ＨｙｐｅｒＦｌａｓｈで測定した。結果を表２に示す。【００７９】
表２に示すように、実施例３、実施例４で製造したエポキシ樹脂成形体は高い熱拡散率を示し、放熱部材として有用である。これに対して比較例２で製造したエポキシ樹脂成形体は実施例３、実施例４とほぼ同量の熱伝導性フィラーを含むにも関わらず、その放熱機能はひどく劣っていた。【００８０】
このように、本発明の熱伝導性複合フィラーを含む樹脂組成物は放熱部材の原料として優れている。
【産業上の利用可能性】
【００８１】
本発明の熱伝導性複合フィラーは新規かつ高性能の熱伝導性フィラーである。本発明の熱伝導性複合フィラーを含む樹脂組成物によって、より小型で高性能の電子機器に要求される放熱部材や熱伝導性グリースなどの熱伝導性材料・部材を製造することができる。
【図１】
2019194131.tif 000015
【図２】
2019194131.tif 000016
【図３】
2019194131.tif 000017
【図４】
2019194131.tif 000018
【図５】
2019194131.tif 000019
【国際調査報告】
2019194131.tif 000020
2019194131.tif 000021
2019194131.tif 000022
2019194131.tif 000023